(57)【特許請求の範囲】
【請求項１】
式（１）の構成単位を有するポリマー、エポキシ樹脂、及びエポキシ硬化剤を含む熱硬化性樹脂組成物であって、
式（１）の構成単位を有するポリマーが、酸無水物基を有するラジカル重合性モノマーと他のラジカル重合性モノマーとの共重合体及びアルコールから得られるポリマーであり、該アルコールが、ベンジルアルコール、シクロヘキシルアルコール及び３−エチル−３−ヒドロキシメチルオキセタンから選択される１種以上であり、
エポキシ樹脂が、式(2-1)で表される化合物、または、式(2-1)で表される化合物及び式(2-2)で表される化合物の混合物を含み、
エポキシ硬化剤が、トリメリット酸無水物及びヘキサヒドロトリメリット酸無水物から選択される１種以上であり、
エポキシ樹脂が３０〜８０重量％含まれる（熱硬化性樹脂組成物の固形分の重量を基準）、
熱硬化性樹脂組成物。
【化１】
0004983583.tif 000006
（式（１）中、Ｒ１は炭素数１〜２０のアルコール残基、Ｒ２、Ｒ３はそれぞれ独立に水素または炭素数１〜５のアルキルである。）
【請求項２】
酸無水物基を有するラジカル重合性モノマーがマレイン酸無水物である、請求項１に記載の熱硬化性樹脂組成物。
【請求項３】
他のラジカル重合性モノマーが、メチル（メタ）アクリレート、ブチル（メタ）アクリレート、及びスチレンから選ばれる１種以上である、請求項１又は２に記載の熱硬化性樹脂組成物。
【請求項４】
他のラジカル重合性モノマーがスチレンである、請求項１〜３のいずれかに記載の熱硬化性樹脂組成物。
【請求項５】
式（１）の構成単位を有するポリマーの重量平均分子量が１，０００〜５，０００である、請求項１〜４のいずれかに記載の熱硬化性樹脂組成物。
【請求項６】
ジエチレングリコールメチルエチルエーテル、トリエチレングリコールジメチルエーテル、プロピレングリコールモノメチルエーテルアセテート、ジプロピレングリコールモノメチルエーテルアセテート、３−メトキシプロピオン酸メチル、３−エトキシプロピオン酸エチル、及び乳酸エチルから選択される１種以上の溶媒を含む、請求項１〜５のいずれかに記載の熱硬化性樹脂組成物。
【請求項７】
式（１）の構成単位を有するポリマーが、マレイン酸無水物とスチレンとの共重合体にシクロヘキシルアルコールを反応させて得られる、重量平均分子量が１，０００〜５，０００のポリマーであり、
エポキシ樹脂が、式(2-1)で表される化合物及び式(2-2)で表される化合物の混合物であり、
エポキシ硬化剤が、トリメリット酸無水物であり、
さらに、溶媒として、３−メトキシプロピオン酸メチル及びジエチレングリコールメチルエチルエーテルから選択される１種以上を含む、請求項１に記載の熱硬化性樹脂組成物。
【請求項８】
請求項１〜７のいずれかに記載の熱硬化性樹脂組成物から得られる硬化膜。
【請求項９】
請求項８に記載の硬化膜を保護膜として用いたカラーフィルター。
【請求項１０】
請求項８に記載の硬化膜を保護膜として用いたＬＥＤ発光体。
【請求項１１】
請求項９に記載のカラーフィルターを用いた液晶表示素子。
【請求項１２】
請求項９に記載のカラーフィルターを用いた固体撮像素子。
【発明の詳細な説明】
【技術分野】
【０００１】
本発明は、熱硬化性樹脂組成物、それを加熱、硬化することにより得られる硬化膜に関する。
【背景技術】
【０００２】
液晶表示素子などの素子の製造工程中には、有機溶媒、酸、アルカリ溶液などの種々の薬品処理がなされたり、スパッタリングにより配線電極を成膜する際に、表面が局部的に高温に加熱されたりすることがある。そのため、各種の素子の表面の劣化、損傷、変質を防止する目的で表面保護膜が設けられる場合がある。これらの保護膜には、上記のような製造工程中の各種処理に耐えることができる諸特性が要求される。具体的には、耐熱性、耐溶媒性、耐酸性、耐アルカリ性等の耐薬品性、耐水性、ガラスなどの下地基板への密着性、透明性、耐傷性、塗布性、平坦性、長期に亘って着色などの変質がおこらない耐光性などが要求される。また、特に近年、液晶表示素子の高視野角化、高速応答化、高精細化などの高性能化が進むなか、カラーフィルター保護膜として用いられる場合には、平坦化特性が向上した材料、及び、スパッタリング工程、焼成工程など、各種の高温に加熱される工程において、デ・ガス（揮発分）の少ない高耐熱性の材料が望まれている。
【０００３】
これらの優れた特性を有する保護膜材料としては、シリコン含有ポリアミド酸組成物（特許文献１参照）、ポリエステルアミド酸組成物（特許文献２参照）がある。シリコン含有ポリアミド酸組成物は、平坦性に関しては非常に優れた材料であるが、耐熱性が不十分であり、耐アルカリ性に劣るという欠点があり、ポリエステルアミド酸組成物は、平坦性及び耐熱性が不十分であるという欠点があった。したがって、いずれの材料も保護膜材料としては、耐熱性、平坦性、及びその他諸特性を十分に満足させるものではなかった。
【特許文献１】特開平９−２９１１５０号公報
【特許文献２】特開２００５−１０５２６４号公報
【発明の開示】
【発明が解決しようとする課題】
【０００４】
上記状況の下、例えば、耐溶媒性、耐酸性、耐アルカリ性等の耐薬品性、耐水性、ガラスなどの下地基板への密着性、透明性、耐傷性、塗布性、耐光性に優れる樹脂組成物が求められている。また、特に、平坦性、耐熱性に優れた硬化膜及びこの硬化膜を与える樹脂組成物が求められている。
【課題を解決するための手段】
【０００５】
本発明者らは、上記問題点を解決すべく種々検討した結果、特定の構成単位を有するポリマー、エポキシ樹脂、及びエポキシ硬化剤、さらに好ましくは溶媒を含む熱硬化性樹脂組成物、及び該樹脂組成物を硬化して得られる硬化膜により、上記目的を達することができることを見いだし、本発明を完成するに至った。本発明は以下の構成を有する。
【０００６】
［１］  式（１）の構成単位を有するポリマー、エポキシ樹脂、及びエポキシ硬化剤を含む熱硬化性樹脂組成物であって、エポキシ樹脂が式(2-1)で表される化合物を含む、熱硬化性樹脂組成物。
【化３】
0004983583.tif 000002
（式（１）中、Ｒ1は炭素数１〜２０のアルコール残基、Ｒ2、Ｒ3はそれぞれ独立に水素または炭素数１〜５のアルキルである。）
【０００７】
［２］  エポキシ樹脂が、式(2-1)で表される化合物、または、式(2-1)で表される化合物及び式(2-2)で表される化合物の混合物である、上記［１］に記載の熱硬化性樹脂組成物。
【化４】
0004983583.tif 000003
【０００８】
［３］  式（１）の構成単位を有するポリマーが、酸無水物基を有するラジカル重合性モノマーと他のラジカル重合性モノマーとの共重合体及びアルコールから得られるポリマーである、上記［１］に記載の熱硬化性樹脂組成物。
【０００９】
［４］  酸無水物基を有するラジカル重合性モノマーがマレイン酸無水物である、上記［３］に記載の熱硬化性樹脂組成物。
【００１０】
［５］  他のラジカル重合性モノマーが、メチル（メタ）アクリレート、ブチル（メタ）アクリレート、及びスチレンから選ばれる１種以上である、上記［３］又は［４］に記載の熱硬化性樹脂組成物。
【００１１】
［６］  他のラジカル重合性モノマーがスチレンである、上記［３］又は［４］に記載の熱硬化性樹脂組成物。
【００１２】
［７］  アルコールが１価アルコールである、上記［３］〜［６］のいずれかに記載の熱硬化性樹脂組成物。
【００１３】
［８］  １価アルコールが、イソプロピルアルコール、ベンジルアルコール、シクロヘキシルアルコール、２−ヒドロキシエチル（メタ）アクリレート、及び３−エチル−３−ヒドロキシメチルオキセタンから選択される１種以上である、上記［７］に記載の熱硬化性樹脂組成物。
【００１４】
［９］  １価アルコールがシクロヘキシルアルコールである、上記［７］に記載の熱硬化性樹脂組成物。
【００１５】
［１０］  式（１）の構成単位を有するポリマーの重量平均分子量が１，０００〜５，０００である、上記［１］〜［９］のいずれかに記載の熱硬化性樹脂組成物。
【００１６】
［１１］  エポキシ硬化剤が、トリメリット酸無水物及びヘキサヒドロトリメリット酸無水物から選択される１種以上である、上記［１］〜［１０］のいずれかに記載の熱硬化性樹脂組成物。
【００１７】
［１２］  ジエチレングリコールメチルエチルエーテル、トリエチレングリコールジメチルエーテル、プロピレングリコールモノメチルエーテルアセテート、ジプロピレングリコールモノメチルエーテルアセテート、３−メトキシプロピオン酸メチル、３−エトキシプロピオン酸エチル、及び乳酸エチルから選択される１種以上の溶媒を含む、上記［１］〜［１１］のいずれかに記載の熱硬化性樹脂組成物。
【００１８】
［１３］  式（１）の構成単位を有するポリマーが、マレイン酸無水物とスチレンとの共重合体にシクロヘキシルアルコールを反応させて得られる、重量平均分子量が１，０００〜５，０００のポリマーであり、
エポキシ樹脂が、式(2-1)で表される化合物及び式(2-2)で表される化合物の混合物であり、
エポキシ硬化剤が、トリメリット酸無水物であり、
さらに、溶媒として、３−メトキシプロピオン酸メチル及びジエチレングリコールメチルエチルエーテルから選択される１種以上を含む、上記［１］に記載の熱硬化性樹脂組成物。
【００１９】
［１４］  上記［１］〜［１３］のいずれかに記載の熱硬化性樹脂組成物から得られる硬化膜。
【００２０】
［１５］  上記［１４］に記載の硬化膜を保護膜として用いたカラーフィルター。
【００２１】
［１６］  上記［１４］に記載の硬化膜を保護膜として用いたＬＥＤ発光体。
【００２２】
［１７］  上記［１５］に記載のカラーフィルターを用いた液晶表示素子。
【００２３】
［１８］  上記［１５］に記載のカラーフィルターを用いた固体撮像素子。
【発明の効果】
【００２４】
本発明の好ましい態様に係る熱硬化性樹脂組成物は、平坦性及び耐熱性において特に優れており、カラー液晶表示素子のカラーフィルター保護膜として用いた場合、表示品位、及び信頼性を向上させることができる。また、本発明の好ましい態様に係る熱硬化性樹脂組成物を加熱することによって得られる硬化膜は、透明性、耐薬品性、密着性及び耐スパッタ性においてもバランスのとれたものであり、非常に実用性の高いものである。特に、染色法、顔料分散法、電着法及び印刷法により製造されたカラーフィルターの保護膜として有用である。また、各種光学材料の保護膜及び透明絶縁膜としても使用することができる。
【発明を実施するための最良の形態】
【００２５】
１．熱硬化性樹脂組成物
本発明の熱硬化性樹脂組成物は、式（１）の構成単位を有するポリマー、エポキシ樹脂、及びエポキシ硬化剤、さらに好ましくは溶媒を含む熱硬化性樹脂組成物であって、エポキシ樹脂が式(2-1)で表される化合物を含む、熱硬化性樹脂組成物である。
本発明の熱硬化性樹脂組成物は、好ましくは溶媒を含むが、溶媒を含まなくてもよい。すなわち、熱硬化性樹脂組成物の各構成成分を製造する際には、通常、溶媒を使用して行われるが、この溶剤をそのまま残してハンドリング性等を考慮した液状やゲル状の熱硬化性樹脂組成物としてもよいし、この溶剤を除去して運搬性などを考慮した固形状の組成物としてもよい。また、溶媒は、各構成成分の製造時に使用されるものに限定されず、他の溶媒であってもよい。
【００２６】
１．１  式（１）の構成単位を有するポリマー
式（１）の構成単位を有するポリマーは、本構成単位を有していれば特に限定されず、ポリマー中に他の構成単位を含んでいてもよい。
式（１）中、Ｒ1は炭素数１〜２０のアルコール残基であり、好ましくは炭素数２〜１５のアルコール残基であり、より好ましくは炭素数３〜１２のアルコール残基であり、さらに好ましくは炭素数３〜８のアルコール残基である。具体的には、イソプロピルアルコール、ベンジルアルコール、シクロヘキシルアルコール、２−ヒドロキシエチル（メタ）アクリレート、又は３−エチル−３−ヒドロキシメチルオキセタンなどのアルコールの残基が挙げられる。
式（１）中、Ｒ2、Ｒ3はそれぞれ独立に水素または炭素数１〜５のアルキルである。炭素数１〜５のアルキルとしては、具体的には、メチル、エチル、プロピル、ブチル、又はヘプチルなどが挙げられる。
【００２７】
本ポリマーの重量平均分子量は、１，０００〜５，０００の範囲であると得られる硬化膜の耐熱性、平坦性がともに良好なので好ましく、１，０００〜４，０００であるとより好ましく、１，０００〜３，０００であるとさらに好ましい。本ポリマーの酸価は、２０〜５００の範囲であると得られる塗膜の硬度が高いので好ましく、５０〜４００であるとより好ましく、１００〜３００であるとさらに好ましい。
【００２８】
本ポリマーとしては、酸無水物基を有するラジカル重合性モノマーと他のラジカル重合性モノマーとの共重合体及びアルコールから得られるポリマーであることが好ましい。
酸無水物基を有するラジカル重合性モノマーと他のラジカル重合性モノマーとの共重合体の組成比（モル）は、１：１〜１：１０であることが好ましく、１：１〜１：４であると得られる硬化膜の耐熱性が良好であるのでより好ましい。アルコールは、「酸無水物基を有するラジカル重合性モノマー」における酸無水物基の５０〜１００モル％と反応していることが好ましく、７０〜１００モル％であると得られる硬化膜の耐熱性が良好であるのでより好ましい。
【００２９】
本ポリマーの具体例として、川原油化（株）製、ＳＭＡ１７３５２を挙げることができる。
【００３０】
本ポリマーは、本発明の熱硬化性樹脂組成物から溶媒を除いた固形分中に、１０〜６０重量％含まれることが好ましく、１５〜５５重量％含まれることがより好ましく、２０〜５０重量％含まれることがさらに好ましい。
【００３１】
１．１．１  酸無水物基を有するラジカル重合性モノマー
酸無水物基を有するラジカル重合性モノマーとしては、マレイン酸無水物、イタコン酸無水物、又はシトラコン酸無水物などを挙げることができる。特にマレイン酸無水物を使用すると得られる硬化膜の耐熱性が高いので好ましい。
【００３２】
１．１．２  他のラジカル重合性モノマー
他のラジカル重合性モノマーとしては、Ｎ−メチルマレイミド、Ｎ−エチルマレイミド、Ｎ−フェニルマレイミド、Ｎ−シクロヘキシルマレイミド、（メタ）アクリル酸、クロトン酸、α−クロルアクリル酸、けい皮酸、マレイン酸、フマル酸、イタコン酸、シトラコン酸、メサコン酸、ω−カルボキシポリカプロラクトンモノ（メタ）アクリレート、コハク酸モノ［２−（メタ）アクリロイロキシエチル］、マレイン酸モノ［２−（メタ）アクリロイロキシエチル］、シクロヘキセン−３，４−ジカルボン酸モノ［２−（メタ）アクリロイロキシエチル］、トリシクロ［５．２．１．０2,6］デカニル（メタ）アクリレート、ジシクロペンテニル（メタ）アクリレート、ジシクロペンテニルオキシエチル（メタ）アクリレート、ベンジル（メタ）アクリレート、イソボルニル（メタ）アクリレート、シクロヘキシル（メタ）アクリレート、フェニル（メタ）アクリレート、スチレン、メチルスチレン、ビニルトルエン、クロルメチルスチレン、（メタ）アクリルアミド、メチル（メタ）アクリレート、ブチル（メタ）アクリレート、ポリスチレンマクロモノマー、ポリメチルメタクリレートマクロモノマー、Ｎ−アクリロイルモルホリン、グリシジル（メタ）アクリレート、メチルグリシジル（メタ）アクリレート、３，４−オキシランシクロヘキシルメチル（メタ）アクリレート、３−メチル−３−（メタ）アクリロキシメチルオキセタン、３−エチル−３−（メタ）アクリロキシメチルオキセタン、３−メチル−３−（メタ）アクリロキシエチルオキセタン、又は３−エチル−３−（メタ）アクリロキシエチルオキセタン等を挙げることができる。
【００３３】
これらの中でも、得られる硬化膜の耐熱性が高いことから、メチル（メタ）アクリレート、ブチル（メタ）アクリレート、又はスチレンが好ましい。特に各種溶媒への相溶性に優れたスチレンが好ましい。
【００３４】
１．１．３  アルコール
式（１）の構成単位を有するポリマーを構成するアルコールとしては、１価アルコールが好ましく、具体的にはメタノール、エタノール、イソプロピルアルコール、ｔ−ブチルアルコール、アリルアルコール、ベンジルアルコール、シクロヘキシルアルコール、２−ヒドロキシエチル（メタ）アクリレート、２−ヒドロキシプロピル（メタ）アクリレート、４−ヒドロキシブチル（メタ）アクリレート、プロピレングリコールモノエチルエーテル、ジエチレングリコールモノエチルエーテル、又は３−エチル−３−ヒドロキシメチルオキセタン等を挙げることができる。
【００３５】
これらの中でも、各種溶媒への溶解性が高いことからイソプロピルアルコール、ベンジルアルコール、シクロヘキシルアルコール、２−ヒドロキシエチル（メタ）アクリレート、又は３−エチル−３−ヒドロキシメチルオキセタンが好ましい。特に得られる硬化膜の耐熱性に優れたシクロヘキシルアルコールが好ましい。
【００３６】
１．２  エポキシ樹脂
エポキシ樹脂は、式(2-1)で表される化合物を含むものであれば特に限定されないが、式(2-1)で表される化合物、または、式(2-1)で表される化合物及び式(2-2)で表される化合物の混合物であることが好ましい。本エポキシ樹脂を使用すると、得られる硬化膜の平坦性と耐熱性のバランスがよい。
【００３７】
なお、式(2-1)で表される化合物は、２−［４−（２，３−エポキシプロポキシ）フェニル］−２−［４−［１，１−ビス［４−（［２，３−エポキシプロポキシ］フェニル）］エチル］フェニル］プロパンである。また、式(2-2)で表される化合物は、１，３−ビス［４−［１−［４−（２，３−エポキシプロポキシ）フェニル］−１−［４−［１−［４−（２，３−エポキシプロポキシフェニル）−１−メチルエチル］フェニル］エチル］フェノキシ］−２−プロパノールである。
【００３８】
式(2-1)で表される化合物は、ＴＥＣＨＭＯＲＥ  ＶＧ３１０１（商品名；三井化学（株）製）として市販され、式(2-1)で表される化合物及び式(2-2)で表される化合物の混合物は、ＴＥＣＨＭＯＲＥ  ＶＧ３１０１Ｌ（商品名；三井化学（株）製）として市販されている。
【００３９】
本発明の熱硬化性樹脂組成物には、他のエポキシ樹脂が含まれていてもよい。他のエポキシ樹脂は、熱硬化性樹脂組成物中に含まれるエポキシ樹脂全体の５０重量％以下で使用することが好ましく、より好ましくは４０重量％以下の使用であり、さらに好ましくは３０重量％以下の使用である。
【００４０】
他のエポキシ樹脂の好ましい例としては、フェノールノボラック型エポキシ樹脂、クレゾールノボラック型エポキシ樹脂、グリシジルエ−テル型エポキシ樹脂、ビスフェノールＡノボラック型エポキシ樹脂、脂肪族ポリグリシジルエーテル、又は環式脂肪族エポキシ樹脂などを挙げることができる。
【００４１】
具体的には、グリシジルエ−テル型エポキシ樹脂としては、ＥＰＰＮ−５０１Ｈ、５０２Ｈ（商品名；日本化薬（株）製）、ＪＥＲ  １０３２Ｈ６０（商品名；ジャパンエポキシレジン（株）製）など、ビスフェノールＡノボラック型エポキシ樹脂としては、ＪＥＲ  １５７Ｓ６５、１５７Ｓ７０（商品名；ジャパンエポキシレジン（株）製）など、フェノールノボラック型エポキシ樹脂としては、ＥＰＰＮ−２０１（商品名；日本化薬（株）製）、ＪＥＲ  １５２、１５４（商品名；ジャパンエポキシレジン（株）製）など、クレゾールノボラック型エポキシ樹脂としては、ＥＯＣＮ−１０２Ｓ、１０３Ｓ、１０４Ｓ、１０２０（商品名；日本化薬（株）製）などを挙げることができる。
【００４２】
エポキシ樹脂は、本発明の熱硬化性樹脂組成物から溶媒を除いた固形分中に、３０〜８０重量％含まれることが好ましく、３５〜７５重量％含まれることがより好ましく、４０〜７０重量％含まれることがさらに好ましい。これらの含有量にすると、得られる硬化膜の耐熱性が良好となる。
【００４３】
１．３  エポキシ硬化剤
エポキシ硬化剤は、例えば、得られる硬化膜の平坦性、耐薬品性を向上させるために、添加される。エポキシ硬化剤としては、酸無水物系硬化剤、ポリアミン系硬化剤、ポリフェノール系硬化剤、又は触媒型硬化剤などが挙げられるが、着色及び耐熱性の点から酸無水物系硬化剤が好ましい。
【００４４】
酸無水物系硬化剤の具体例としては、マレイン酸無水物、テトラヒドロフタル酸無水物、ヘキサヒドロフタル酸無水物、メチルヘキサヒドロフタル酸無水物、ヘキサヒドロトリメリット酸無水物、フタル酸無水物、又はトリメリット酸無水物などを挙げることができる。これらのなかでも耐熱性と溶媒に対する溶解性のバランスの点からトリメリット酸無水物、又はヘキサヒドロトリメリット酸無水物が特に好ましい。
【００４５】
エポキシ硬化剤は、エポキシ樹脂１００重量部に対し１０〜２００重量部使用することが好ましく、１５〜１５０重量部使用することがより好ましく、２０〜１００重量部であると得られる硬化膜の耐熱性が良好であるのでさらに好ましい。
【００４６】
１．４  溶媒
本発明の熱硬化性樹脂組成物には、例えば、各種基板への塗布性を向上させるために、溶媒を含有させることが好ましい。溶媒の具体例としては、ジエチレングリコールジメチルエーテル、ジエチレングリコールメチルエチルエーテル、ジエチレングリコールジエチルエーテル、トリエチレングリコールジメチルエーテル、ジエチレングリコールモノエチルエーテルアセテート、エチレングリコールモノエチルエーテルアセテート、プロピレングリコールモノメチルエーテルアセテート、ジプロピレングリコールモノメチルエーテルアセテート、３−メトキシプロピオン酸メチル、３−エトキシプロピオン酸エチル、乳酸エチル、シクロヘキサノン、Ｎ−メチル−２−ピロリドン、又はＮ，Ｎ−ジメチルアセトアミドを挙げることができる。
【００４７】
これらの中でもジエチレングリコールメチルエチルエーテル、トリエチレングリコールジメチルエーテル、プロピレングリコールモノメチルエーテルアセテート、ジプロピレングリコールモノメチルエーテルアセテート、３−メトキシプロピオン酸メチル、３−エトキシプロピオン酸エチル、又は乳酸エチルを含有させると、熱硬化性樹脂組成物の塗布均一性が高いので好ましい。
【００４８】
本発明に用いられる溶媒は単独、または２種以上の混合溶媒として使用できる。また、熱硬化性樹脂組成物中に含まれる溶媒全体の３０重量％以下の割合であれば、上記溶媒以外に他の溶媒を混合して用いることもできる。
【００４９】
溶媒は、熱硬化性樹脂組成物中に、４０〜９２重量％含まれることが好ましく、５０〜９０重量％含まれることがより好ましく、６０〜８８重量％であると熱硬化性樹脂組成物の塗布均一性が高いのでさらに好ましい。
【００５０】
１．５  その他の添加剤
本発明の熱硬化性樹脂組成物は、本発明の目的を損なわない範囲で、必要に応じて上記以外の他の成分を含有してもよい。このような他の成分として、カップリング剤、界面活性剤、又は酸化防止剤などが挙げられる。
【００５１】
カップリング剤は、例えば、下地基板との密着性を向上させるために使用するものであり、上記熱硬化性樹脂組成物の固形分１００重量部（該樹脂組成物から溶媒を除いた残りの成分）に対し１０重量部以下添加して用いられる。
カップリング剤としては、シラン系、アルミニウム系及びチタネート系の化合物を用いることができる。具体的には、３−グリシドキシプロピルジメチルエトキシシラン、３−グリシドキシプロピルメチルジエトキシシラン、又は３−グリシドキシプロピルトリメトキシシランなどのシラン系、アセトアルコキシアルミニウムジイソプロピレートなどのアルミニウム系、並びにテトライソプロピルビス（ジオクチルホスファイト）チタネートなどのチタネート系を挙げることができる。これらのなかでも、３−グリシドキシプロピルトリメトキシシランが、密着性を向上させる効果が大きいため好ましい。
【００５２】
界面活性剤は、例えば、下地基板への濡れ性、レベリング性、または塗布性を向上させるために使用するものであり、上記熱硬化性樹脂組成物１００重量部に対し０．０１〜１重量部添加して用いられる。
界面活性剤としては、シリコン系界面活性剤、アクリル系界面活性剤、又はフッ素系界面活性剤などが用いられる。具体的には、Ｂｙｋ−３００、Ｂｙｋ−３０６、Ｂｙｋ−３３５、Ｂｙｋ−３１０、Ｂｙｋ−３４１、Ｂｙｋ−３４４、又はＢｙｋ−３７０（商品名；ビック・ケミー（株）製）などのシリコン系、Ｂｙｋ−３５４、ＢｙＫ−３５８、又はＢｙｋ−３６１（商品名；ビック・ケミー（株）製）などのアクリル系、ＤＦＸ−１８、フタージェント２５０、又はフタージェント２５１（商品名；ネオス（株）製）を挙げることができる。
【００５３】
酸化防止剤は、例えば、透明性の向上、硬化膜が高温にさらされた場合の黄変を防止するために使用するものであり、上記熱硬化性樹脂組成物の固形分１００重量部（該樹脂組成物から溶媒を除いた残りの成分）に対し０．１〜３重量部添加して用いられる。
酸化防止剤としては、ヒンダードアミン系、又はヒンダードフェノール系などが用いられる。具体的には、ＩＲＧＡＦＯＳ ＸＰ４０、ＩＲＧＡＦＯＳ ＸＰ６０、ＩＲＧＡＮＯＸ １０１０、ＩＲＧＡＮＯＸ １０３５、ＩＲＧＡＮＯＸ １０７６、ＩＲＧＡＮＯＸ １１３５、又はＩＲＧＡＮＯＸ １５２０Ｌ（商品名；チバ・スペシャルティ・ケミカルズ（株）製）などを挙げることができる。
【００５４】
２．熱硬化性樹脂組成物から得られる硬化膜
本発明の熱硬化性樹脂組成物は、式（１）の構成単位を有するポリマー、エポキシ樹脂、及びエポキシ硬化剤、さらに好ましくは溶媒を混合し、目的とする特性によっては、さらにカップリング剤、界面活性剤、及び酸化防止剤などを必要により選択して添加し、それらを均一に混合溶解することにより得ることができる。
【００５５】
上記のようにして調製された、熱硬化性樹脂組成物を、基板表面に塗布し、例えば加熱などにより溶媒を除去すると、塗膜を形成することができる。基板表面への熱硬化性樹脂組成物の塗布は、スピンコート法、ロールコート法、ディッピング法、及びスリットコート法など従来から公知の方法により塗膜を形成することができる。次いでこの塗膜はホットプレート、またはオーブンなどで加熱（プリベーク）される。加熱条件は各成分の種類及び配合割合によって異なるが、通常７０〜１２０℃で、オーブンなら５〜１５分間、ホットプレートなら１〜５分間である。その後、塗膜を硬化させるために１８０〜２５０℃、好ましくは２００〜２５０℃で、オーブンなら３０〜９０分間、ホットプレートなら５〜３０分間加熱処理することによって硬化膜を得ることができる。
【００５６】
このようにして得られた硬化膜は、加熱時において、式（１）の構成単位を有するポリマーのカルボン酸がエポキシ樹脂と反応して高分子量化、及びエポキシ樹脂が硬化し高分子量化しているため、非常に強靭であり、透明性、耐熱性、耐薬品性、平坦性、密着性及び耐スパッタ性に優れている。したがって、本発明の硬化膜は、カラーフィルター用の保護膜として用いると効果的であり、このカラーフィルターを用いて、液晶表示素子や固体撮像素子を製造することができる。また、本発明の硬化膜は、カラーフィルター用の保護膜以外にも、ＴＦＴと透明電極間に形成される透明絶縁膜や透明電極と配向膜間に形成される透明絶縁膜として用いると効果的である。さらに、本発明の硬化膜は、ＬＥＤ発光体の保護膜として用いても効果的である。
【実施例】
【００５７】
本発明を実施例及び比較例によって具体的に説明するが、本発明はこれらの実施例によってなんら限定されるものではない。以下に、実施例及び比較例に使用する略号を示す。
【００５８】
ポリマー１：ＳＭＡ１７３５２（川原油化（株）製）
スチレン・マレイン酸無水物共重合体のシクロヘキシルアルコール変性物
ポリマー２：ＳＭＡ１０００（川原油化（株）製）
スチレン・マレイン酸無水物共重合体
【００５９】
エポキシ樹脂１：TECHMORE VG3101L（三井化学（株）製）
式(2-1)で表される化合物と式(2-2)で表される化合物との混合物
エポキシ樹脂２：エピコート８２８（ジャパンエポキシレジン（株）製）
ビスフェノールＡ型エポキシ樹脂
【００６０】
エポキシ硬化剤１：トリメリット酸無水物
【００６１】
シランカップリング剤１：３−グリシドキシプロピルトリメトキシシラン
酸化防止剤１：IRGANOX 1010（チバ・スペシャルティ・ケミカルズ（株）製）
界面活性剤１：Ｂｙｋ−３４４（ビック・ケミー（株）製）
【００６２】
溶媒１：３−メトキシプロピオン酸メチル
溶媒２：ジエチレングリコールメチルエチルエーテル
【００６３】
表１の組成に基づいて、実施例１〜３及び比較例１，２に係る熱硬化性樹脂組成物を調製した。次に、この熱硬化性樹脂組成物をガラス基板上及びカラーフィルター基板上に７００ｒｐｍで１０秒間スピンコートした後、ホットプレート上で８０℃で３分間プリベークして塗膜を形成させた。その後、オーブンで、２３０℃で３０分間加熱することにより塗膜を硬化させ、膜厚１．５μｍの硬化膜を得た。
このようにして得られた硬化膜について、平坦性、耐熱性、透明性、耐薬品性、密着性及び耐スパッタ性について特性を評価した。これらの評価結果を表２に示す。
【００６４】
【表１】
0004983583.tif 000004
【００６５】
［平坦性の評価方法］
得られた硬化膜付きカラーフィルター基板の硬化膜表面の段差を段差・表面あらさ・微細形状測定装置（商品名；Ｐ−１５「highly sensitive surface profiler」、ＫＬＡ  ＴＥＮＣＯＲ（株）製）を用いて測定した。ブラックマトリクスを含むＲ、Ｇ、Ｂ画素間での段差の最大値（以下、最大段差と略記）が０．２μｍ未満である場合を○、０．２μｍ以上である場合を×とした。また、使用したカラーフィルター基板は、最大段差約１．１μｍの樹脂ブラックマトリクスを用いた顔料分散カラーフィルター（以下、ＣＦと略記）である。
【００６６】
［耐熱性１の評価方法］
得られた硬化膜付きガラス基板を２５０℃で１時間再加熱した後、加熱前の膜厚に対する加熱後の残膜率（加熱後の残膜率＝加熱後の膜厚／加熱前の膜厚）、及び加熱後の４００ｎｍでの透過率を測定した。加熱後の残膜率が９５％以上であり、かつ、加熱後の４００ｎｍでの透過率が９５％以上の場合を○とした。加熱後の残膜率が９５％未満、または、加熱後の４００ｎｍでの透過率が９５％未満の場合を×とした。
【００６７】
［耐熱性２の評価方法］
得られた硬化膜付きガラス基板より硬化膜を削り取り、示差熱熱重量同時測定装置（商品名；ＴＧ/ＤＴＡ６２００、エスアイアイ・ナノテクノロジー（株）製）により以下の条件で硬化膜の１％重量減少温度を測定した。１％重量減少温度が、２９０℃以上を○とし、２９０℃未満を×とした。
・温度条件  ２５℃→（昇温速度１０℃／ｍｉｎ）→３５０℃
・１００℃の重量を基準（１００％）とし、それより１％重量が減少する温度を１％重量減少温度とした。
【００６８】
［透明性の評価方法］
得られた硬化膜付きガラス基板において、分光光度計（商品名；ＭＩＣＲＯ  ＣＯＬＯＲ  ＡＮＡＬＹＺＥＲ  ＴＣ−１８００Ｍ、（有）東京電色技術センター製）により硬化膜のみの光の波長４００ｎｍでの透過率を測定した。透過率が９５％以上の場合を○、９５％未満の場合を×とした。
【００６９】
［耐薬品性の評価方法］
得られた硬化膜付きガラス基板に、５重量％水酸化ナトリウム水溶液に６０℃で１０分間浸漬処理（以下、ＮａＯＨ処理と略記）、３６％塩酸／６０％硝酸／水＝４０／２０／４０からなる混合液（重量比）に５０℃で３分間浸漬処理（以下、酸処理と略記）、Ｎ−メチル−２−ピロリドン中に５０℃で３０分間浸漬処理（以下、ＮＭＰ処理と略記）、γ−ブチロラクトン中に５０℃で３０分間浸漬処理（以下、ＧＢＬ処理と略記）、イソプロピルアルコール中に５０℃で３０分間浸漬処理（以下、ＩＰＡ処理と略記）、超純水中に５０℃で３０分間浸漬処理（以下、純水処理と略記）を別々に施した後、各処理前の膜厚に対する各処理後の残膜率（各処理後の残膜率＝各処理後の膜厚／各処理前の膜厚）及び各処理前後の透過率を測定した。各処理後の残膜率が９５％以上であり、かつ、各処理後の４００ｎｍでの透過率が９５％以上の場合を○とした。各処理後の残膜率が９５％未満、または、各処理後の透過率が９５％未満の場合を×とした。
【００７０】
［密着性の評価方法］
得られた硬化膜付きガラス基板について、温度＝１２０℃、湿度＝１００％、及び圧力＝０．２ＭＰａという条件で２４時間プレッシャークッカーテスト（以下、ＰＣＴ処理と略記する）を行った後、硬化膜のテープ剥離によるゴバン目試験（ＪＩＳ−Ｋ−５４００）を行い、残存数を数えた。残存数／１００が、１００／１００である場合を○、９９／１００以下である場合を×とした。
【００７１】
［耐スパッタ性の評価方法］
得られた硬化膜付きガラス基板において、１０Ω/ｃｍ2の抵抗値が得られるように、スパッタにより２００℃でＩＴＯ膜を硬化膜上に形成し、室温に戻したときの、ＩＴＯ膜のシワ発生の有無を目視により観察した。シワがない場合を○、シワが発生した場合を×とした。
【００７２】
【表２】
0004983583.tif 000005
【００７３】
表２に示した結果から明らかなように、実施例１〜３の硬化膜は、平坦性、耐熱性に優れており、さらに透明性、耐薬品性、密着性及び耐スパッタ性の全ての点においてバランスがとれていることが分かる。一方、比較例１のエポキシ樹脂を変更した硬化膜は、耐熱性、耐スパッタ性が劣り、比較例２のポリマーを変更した硬化膜は、平坦性、耐薬品性、密着性が劣るというものであった。
【産業上の利用可能性】
【００７４】
本発明の熱硬化樹脂組成物より得られた硬化膜は、耐スパッタ性及び透明性など光学材料としての特性にも優れている点から、カラーフィルター、ＬＥＤ発光素子及び受光素子などの各種光学材料などの保護膜、並びに、ＴＦＴと透明電極間及び透明電極と配向膜間に形成される透明絶縁膜として利用できる。